КОМПОЗИЦИЯ ТЕРМОПЛАСТИЧНОГО ПОЛИОЛЕФИНА

1. Композиция (К), содержащая
(a) полипропиленовую матрицу (М-ПП), в количестве по меньшей мере 36 мас.%,
(b) эластомерный сополимер (сополимеры) (ЭП) в количестве по меньшей мере 6 мас.%, содержащий звенья, полученные из
(i) этилена,
3
20
(ii) по меньшей мере одного С-С α-олефина и
(iii) возможно, несопряженного диена;
(c) полиэтилен высокой плотности (ПЭВП) в количестве от 6 до 27 мас.%, представляющий собой бимодальный или мультимодальный полиэтилен, и
(d) неорганический наполнитель (Н) в количестве по меньшей мере 5 мас.%.
2. Композиция (К) по п.1, отличающаяся тем, что
(a) эластомерный сополимер (сополимеры) (ЭП), полиэтилен высокой плотности (ПЭВП) и наполнитель (Н) диспергированы в указанной полипропиленовой матрице (М-ПП) и/или
(b) растворимые в ксилоле (КР) компоненты композиции (К) составляют по меньшей мере 12 мас.% от массы всей композиции (К).
3. Композиция (К) по п.1 или 2, отличающаяся тем, что композиция (К) содержит
(a) полипропиленовую матрицу (М-ПП) в количестве от 36 до 81 мас.%,
(b) эластомерый сополимер (сополимеры) (ЭП) в количестве от 6 до 72 мас.%,
(c) полиэтилен высокой плотности (ПЭВП) в количестве от 7 до 27 мас.%, и
(d) неорганический наполнитель (Н) в количестве от 5 до 20 мас.%.
4. Композиция (К) по пп.1 и 2, отличающаяся тем, что композиция (К) содержит эластомерный сополимер (ЭП1) и эластомерный сополимер (ЭП2),
(a) при этом содержание этилена в указанном эластомерном сополимере (ЭП2) выше, чем в эластомерном сополимере (ЭП1), и
(b) указанный эластомерный сополимер (ЭП1) присутствует в композиции (К) в количестве от 4 до 36 мас.%, а указанный эластомерный сополимер (ЭП2) присутствует в композиции (К) в количестве от 2 до 36 мас.%.
5. Композиция (К) по пп.1 и 2, отличающаяся тем, что
(a) количество звеньев, полученных из этилена, в эластомерном сополимере (ЭП1) находится в диапазоне от 20 до 70 мас.% и/или
(b) количество звеньев, полученных из этилена, в эластомерном сополимере (ЭП2) составляет более 50 мас.%.
6. Композиция (К) по пп.1 и 2, отличающаяся тем, что весовое отношение полиэтилена высокой плотности (ПЭВП) и суммы эластомерных сополимеров (ЭП) составляет от 1:10 до 2:1.
7. Композиция (К) пп.1 и 2, отличающаяся тем, что
(a) полипропиленовая матрица (М-ПП) представляет собой пропиленовый гомополимер и/или
(b) эластомерный сополимер (сополимеры) (ЭП) представляет собой этиленпропиленовый каучук (ЭПК) и/или полимер на основе этиленапропилендиенового мономера (ЭПДМ).
8. Композиция (К) по пп.1 и 2, отличающаяся тем, что полиэтилен высокой плотности (ПЭВП)
2
(a) имеет скорость течения расплава СТР (190°C), измеренную согласно ISO 1133, равную от 0,1 до 7,0 г/10 мин, и/или
21
2
(b) имеет соотношение скоростей течения (ССТ) (СТР (190°C)/СТР (190°C)), равное от 20 до 150, и/или
(c) содержит фракцию (А) и фракцию (В),
w
2
(i) указанная фракция (А) имеет более низкую средневесовую молекулярную массу M, измеренную согласно ISO 16014, и/или более низкую скорость течения расплава СТР (190°C), измеренную согласно ISO 1133, чем указанная фракция (В), и
(ii) весовое соотношение между фракцией (А) и фракцией (В) лежит в диапазоне от 70:30 до 30:70.
9. Композиция (К) по п.8, отличающаяся тем, что
(а) указанная фракция (А) имеет
w
(i) средневесовую молекулярную массу M, измеренную согласно ISO 16014, составляющую от 10000 до 50000 г/моль, и/или
2
(ii) скорость течения расплава СТР (190°C), измеренную согласно ISO 1133, составляющую от 50 до 1000 г/10 мин, и/или
3
(iii) плотность, измеренную согласно ISO 1183-187, составляющую от 950 до 980 кг/м,
и
(b) указанная фракция (В) имеет
w
(i) средневесовую молекулярную массу M, измеренную согласно ISO 16014, составляющую от 75000 до 500000 г/моль, и/или
2
(ii) скорость течения расплава СТР (190°C), измеренную согласно ISO 1133, составляющую от 0,01 до 1,00 г/10 мин, и/или
3
(iii) плотность, измеренную согласно ISO 1183-187, составляющую от 920 до 950 кг/м.
10. Композиция (MB), содержащая
(a) эластомерный сополимер (ЭП), содержащий звенья, полученные из
(i) этилена,
3
20
(ii) по меньшей мере одного C-С α-олефина и
(iii) возможно, несопряженного диена;
и
(b) полиэтилен высокой плотности (ПЭВП), представляющий собой бимодальный или мультимодальный полиэтилен,
при этом
(i) эластомерный сополимер (ЭП) и полиэтилен высокой плотности (ПЭВП) вместе составляют по меньшей мере 85 мас.% относительно массы композиции (МС),
и
(ii) весовое соотношение полиэтилена высокой плотности (ПЭВП) и эластомерного сополимера составляет от 60:40 до 20:80.
11. Композиция (MB) по п.10, отличающаяся тем, что эластомерный сополимер (ЭП) представляет собой эластомерный сополимер (ЭП2) по любому из пп.1-9, а полиэтилен высокой плотности (ПЭВП) также представляет собой полиэтилен по любому из пп.1-9.
12. Применение композиции (MB) по п.10 или 11 для улучшения ударной вязкости гетерофазного полипропилена, при этом улучшение определяют как
1,2<[(НЕСО+МВ)/НЕСО]
где
НЕСО+МВ представляет собой ударную вязкость, измеренную согласно ISO 294-1 при -40°C, гетерофазного полипропилена, с которым смешана композиция (МС) по п.10 или 11, и
НЕСО представляет собой ударную вязкость, измеренную согласно ISO 294-1 при -40°C, такого же гетерофазного полипропилена, как и применяемый в НЕСО+МВ, но без добавления композиции (MB) по п.10 или 11.
13. Способ получения композиции (К) по любому из пп.1-9, где
(a) гетерофазный полипропилен (Г-ПП), включающий
(i) полипропиленовую матрицу (М-ПП), определенную в любом из пп.1-9, и
(ii) эластомерный сополимер (ЭП), предпочтительно эластомерный сополимер (ЭП1), определенный по любому из пп.1-9 и диспергированный в указанной матрице (М-ПП),
(b) композиция (MB), определенная по любому из пп.10-12, и
(c) неорганический наполнитель (Н)
смешивают вместе, предпочтительно в расплаве.
14. Способ по п.13, где
(a) от 40 до 90 мас.% гетерофазного полипропилена (Г-ПП);
(b) от 5 до 45 мас.% композиции (MB); и
(c) от 5 до 20 мас.% неорганического наполнителя (Н)
смешивают вместе предпочтительно в расплаве.
15. Изделие, предпочтительно изделие, полученное методом литьевого формования, содержащее композицию (К) по любому из пп.1-9.